산성 촉매의 존재 하에서, 페놀류와 포름알데히드와의 반응은 페놀 노볼락 수지 등을 제조하는 반응으로서 일반적으로 알려져 있다.  한편, 아세트알데히드, 프로피온알데히드, 이소부틸알데히드, 크로톤알데히드 및 벤즈알데히드 등의 알데히드류를 반응시켜, 폴리페놀류(특허문헌 1)나 노볼락 수지(특허문헌 2)를 제조하는 것도 나타내고 있다.또한, 페놀과 알데히드의 모든 성능을 갖는, 하이드록시벤즈알데히드 등을 반응시켜 노볼락형 수지를 제조할 수 있는 것으로도 보인다(특허문헌 3).이러한 폴리페놀류나 노볼락 수지는 반도체용 코팅제, 레지스트용 수지로서 사용되지만, 이러한 용도에 있어서 성능의 하나로서 내열성이 요구되고 있다.  이 내열성은 수지 중의 탄소 농도를 증가시킴으로써 개선하는 것이 일반적으로 알려져 있다.  상기 탄소 농도를 개선하고, 산소 농도를 저하시키는 방법으로는, 방향족 탄화수소 성분을 도입하는 방법이 있다.  그 중, 하기 식으로 표시되는 구조를 갖는 중합체(아세나프텐 수지)가 공지되어 있다(특허문헌 4).[화학식 1] [식 중, R1은 1가의 원자 또는 기이고, n은 0 ~ 4의 정수이고, R2 ~ R5는 독립적으로 하이드록시기 또는 1가의 원자 또는 기이다.]그러나, 이러한 재료는 고가이거나, 수지를 얻기 위한 반응 조건이 가혹하고, 또한 반응 공정이 많아 복잡하게 되는 등의 곤란한 점이 있다.한편, 반도체 디바이스의 제조에 있어서는, 포토레지스트 조성물을 이용한 리소그래피에 의한 미세 가공이 이루어지고 있지만, 최근 LSI의 고집적화와 고속화에 따라, 패턴 규칙(pattern rule)에 의한 추가 미세화가 요구되고 있는 중이며, 현재 범용 기술로서 사용되고 있는 광 노광을 이용한 리소그래피에서는, 광원의 파장에서 유래하는 본질적인 해상도의 한계에 가까워지고 있다.레지스트 패턴 형성시 사용하는 리소그래피용 광원은, KrF 엑시머(excimer) 레이저(248 nm)로부터 ArF 엑시머 레이저(193 nm)로 단파장화되고 있다.  그러나, 레지스트 패턴의 미세화가 진행되면, 해상도 문제 또는 현상 후에 레지스트 패턴이 붕괴되는 문제가 발생하는 것 때문에, 레지스트의 박막화가 요구된다.  그렇게 되면, 기판 가공에 충분한 레지스트 패턴의 두께를 얻기가 어려워지게 되기 때문에, 레지스트 패턴뿐만 아니라, 레지스트와 가공하는 반도체 기판과의 사이에 생성된 레지스트 하층막에도 기판 가공시 마스크로서의 기능을 갖게 하는 과정이 필요하게 되어왔다.  현재, 이러한 프로세스용 레지스트 하층막으로서, 종래의 에칭 속도가 빠른 레지스트 하층막과는 달리, 레지스트에 근접한 드라이 에칭 속도의 선택비를 갖는 리소그래피용 레지스트 하층막, 레지스트에 비해 작은 드라이 에칭 속도의 선택비를 갖는 리소그래피용 레지스트 하층막, 및 반도체 기판에 비해 작은 드라이 에칭 속도의 선택비를 갖는 리소그래피용 레지스트 하층막이 요구되고 있다.  (예컨대, 특허문헌 5, 특허문헌 6, 특허문헌 7 참조) 높은 에칭 내성을 갖기 위해서는 탄소 농도가 높은 재료가 유효하게 되고, 이러한 재료로는 메탄 가스, 에탄 가스, 아세틸렌 가스 등을 원료에 사용한 CVD에 의해 형성된 비정질 탄소 하층막이 잘 알려져 있다.  그러나, 프로세스의 관점에서 스핀 코팅 법으로 형성할 수 있는 하층막 재료인 것이 요구되고 있다.또한, 본 발명자들은 에칭 내성, 용매 용해성이 모두 높은 재료로서, 나프탈렌 포름알데히드 중합체로 구성된 하층막 형성 조성물(특허문헌 8 참조)을 제안하고 있다.  그러나, 특허문헌 8의 기술은 에칭 내성의 관점에 대한 개선이 요구되고 있다.따라서, 에칭 내성 및 용매 용해성 대해, 높은 차원에서 양립을 도모하는 기술의 개발이 요구되고 있다.
이 문장들은 임의의 순서로 섞여 있습니다. 모든 문장을 활용하여 원본 단락의 순서와 내용을 올바른 순서로 재구성하세요.
#문장 리스트: [' 현재, 이러한 프로세스용 레지스트 하층막으로서, 종래의 에칭 속도가 빠른 레지스트 하층막과는 달리, 레지스트에 근접한 드라이 에칭 속도의 선택비를 갖는 리소그래피용 레지스트 하층막, 레지스트에 비해 작은 드라이 에칭 속도의 선택비를 갖는 리소그래피용 레지스트 하층막, 및 반도체 기판에 비해 작은 드라이 에칭 속도의 선택비를 갖는 리소그래피용 레지스트 하층막이 요구되고 있다.', ' 상기 탄소 농도를 개선하고, 산소 농도를 저하시키는 방법으로는, 방향족 탄화수소 성분을 도입하는 방법이 있다.', ' 이 내열성은 수지 중의 탄소 농도를 증가시킴으로써 개선하는 것이 일반적으로 알려져 있다.', ' 한편, 아세트알데히드, 프로피온알데히드, 이소부틸알데히드, 크로톤알데히드 및 벤즈알데히드 등의 알데히드류를 반응시켜, 폴리페놀류(특허문헌 1)나 노볼락 수지(특허문헌 2)를 제조하는 것도 나타내고 있다.또한, 페놀과 알데히드의 모든 성능을 갖는, 하이드록시벤즈알데히드 등을 반응시켜 노볼락형 수지를 제조할 수 있는 것으로도 보인다(특허문헌 3).이러한 폴리페놀류나 노볼락 수지는 반도체용 코팅제, 레지스트용 수지로서 사용되지만, 이러한 용도에 있어서 성능의 하나로서 내열성이 요구되고 있다.', ' 그러나, 레지스트 패턴의 미세화가 진행되면, 해상도 문제 또는 현상 후에 레지스트 패턴이 붕괴되는 문제가 발생하는 것 때문에, 레지스트의 박막화가 요구된다.', ' 그 중, 하기 식으로 표시되는 구조를 갖는 중합체(아세나프텐 수지)가 공지되어 있다(특허문헌 4).[화학식 1] [식 중, R1은 1가의 원자 또는 기이고, n은 0 ~ 4의 정수이고, R2 ~ R5는 독립적으로 하이드록시기 또는 1가의 원자 또는 기이다.]그러나, 이러한 재료는 고가이거나, 수지를 얻기 위한 반응 조건이 가혹하고, 또한 반응 공정이 많아 복잡하게 되는 등의 곤란한 점이 있다.한편, 반도체 디바이스의 제조에 있어서는, 포토레지스트 조성물을 이용한 리소그래피에 의한 미세 가공이 이루어지고 있지만, 최근 LSI의 고집적화와 고속화에 따라, 패턴 규칙(pattern rule)에 의한 추가 미세화가 요구되고 있는 중이며, 현재 범용 기술로서 사용되고 있는 광 노광을 이용한 리소그래피에서는, 광원의 파장에서 유래하는 본질적인 해상도의 한계에 가까워지고 있다.레지스트 패턴 형성시 사용하는 리소그래피용 광원은, KrF 엑시머(excimer) 레이저(248 nm)로부터 ArF 엑시머 레이저(193 nm)로 단파장화되고 있다.', ' 그러나, 프로세스의 관점에서 스핀 코팅 법으로 형성할 수 있는 하층막 재료인 것이 요구되고 있다.또한, 본 발명자들은 에칭 내성, 용매 용해성이 모두 높은 재료로서, 나프탈렌 포름알데히드 중합체로 구성된 하층막 형성 조성물(특허문헌 8 참조)을 제안하고 있다.', '산성 촉매의 존재 하에서, 페놀류와 포름알데히드와의 반응은 페놀 노볼락 수지 등을 제조하는 반응으로서 일반적으로 알려져 있다.', ' 그렇게 되면, 기판 가공에 충분한 레지스트 패턴의 두께를 얻기가 어려워지게 되기 때문에, 레지스트 패턴뿐만 아니라, 레지스트와 가공하는 반도체 기판과의 사이에 생성된 레지스트 하층막에도 기판 가공시 마스크로서의 기능을 갖게 하는 과정이 필요하게 되어왔다.', ' (예컨대, 특허문헌 5, 특허문헌 6, 특허문헌 7 참조) 높은 에칭 내성을 갖기 위해서는 탄소 농도가 높은 재료가 유효하게 되고, 이러한 재료로는 메탄 가스, 에탄 가스, 아세틸렌 가스 등을 원료에 사용한 CVD에 의해 형성된 비정질 탄소 하층막이 잘 알려져 있다.', ' 그러나, 특허문헌 8의 기술은 에칭 내성의 관점에 대한 개선이 요구되고 있다.따라서, 에칭 내성 및 용매 용해성 대해, 높은 차원에서 양립을 도모하는 기술의 개발이 요구되고 있다.']